СВАРОЧНЫЕ ПРОВОЛОКИ, ПОЛУЧЕННЫЕ ИЗ УЛУЧШЕННЫХ АЛЮМИНИЕВО-МАГНИЕВЫХ СПЛАВОВ

1. Сварочная проволока, полученная из алюминиево-магниевого сплава, содержащего:
алюминий;
магний;
титан;
бор;
приблизительно 0,12% масс. или меньше железа; и
приблизительно 0,12% масс. или меньше кремния; и
где массовое отношение титана к бору составляет приблизительно 25:1 или больше.
2. Сварочная проволока по п. 1, в которой алюминиево-магниевый сплав получен с добавкой, уменьшающей размер зерна, где добавка, уменьшающая размер зерна, содержит:
алюминий;
приблизительно от 5% до 6% масс. титана; и
приблизительно 0,2% масс. или меньше бора.
3. Сварочная проволока по п. 2, в которой добавка, уменьшающая размер зерна, по существу не содержит бор.
4. Сварочная проволока по п. 1, в которой алюминиево-магниевый сплав дополнительно содержит хром.
5. Сварочная проволока по п. 4, в которой алюминиево-магниевый сплав содержит приблизительно от 0,10% до 0,14% масс. хрома.
6. Сварочная проволока по п. 1, в которой алюминиево-магниевый сплав представляет собой алюминиево-магниевый сплав AA5356.
7. Сварочная проволока по п. 6, в которой алюминиево-магниевый сплав содержит из расчета на массу:
приблизительно 0,12% или меньше железа;
приблизительно 0,12% или меньше кремния;
приблизительно от 0,0005 до 0,002% меди;
приблизительно от 0,12 до 0,18% марганца;
приблизительно от 4,55 до 4,85% магния;
приблизительно от 0,05 до 0,15% хрома;
приблизительно от 0,002 до 0,006% цинка;
приблизительно от 0,08 до 0,10% титана; и
приблизительно 0,01% или меньше бора; и
приблизительно от 0,15 до 0,025% ванадия; и
где остальное количество составляет алюминий.
8. Сварочная проволока по п. 1, в которой алюминиево-магниевый сплав показывает междендритное пространство приблизительно от 3 до 7 мкм.
9. Сварочная проволока по п. 1, в которой алюминиево-магниевый сплав показывает усадочную рыхлость приблизительно 9% или меньше.
10. Сварочная проволока по п. 1, в которой алюминиево-магниевый сплав показывает разницу радиального размера зерна приблизительно 20% или меньше.
11. Сварочная проволока по п. 1, в которой алюминиево-магниевый сплав показывает разницу радиального размера зерна приблизительно 5% или меньше.
12. Сварочная проволока по п. 6, представляющая собой сварочный электрод.
13. Сварочная проволока по п. 1, в которой алюминиево-магниевый сплав представляет собой алюминиево-магниевый сплав AA5154A.
14. Сварочная проволока по п. 13, в которой алюминиево-магниевый сплав содержит из расчета на массу:
приблизительно 0,12% или меньше железа;
приблизительно 0,12% или меньше кремния;
приблизительно 0,03% или меньше меди;
приблизительно от 3,50 до 3,70% магния;
приблизительно от 0,04% или меньше цинка;
приблизительно 0,03% или меньше титана;
приблизительно 0,001% или меньше бора;
приблизительно 0,0003% или меньше бериллия; и
приблизительно от 0,02 до 0,04% ванадия; и
где остальное количество составляет алюминий.
15. Сварочная проволока по п. 1, в которой алюминиево-магниевый сплав представляет собой алюминиево-магниевый сплав AA5056.
16. Способ получения сварочной проволоки из алюминиево-магниевого сплава, включающий:
плавление одного или нескольких металлических компонентов с получением предварительно легированной смеси;
объединение предварительно легированной смеси с добавкой, уменьшающей размер зерна, с получением алюминиево-магниевого сплава; и
холодное волочение алюминиево-магниевого сплава с получением сварочной проволоки;
где добавка, уменьшающая размер зерна, содержит алюминий, титан, и бор и имеет массовое отношение титана к бору приблизительно 25:1 или больше.
17. Способ по п. 16, в котором алюминиево-магниевый сплав по п. 16 содержит:
алюминий;
магний;
приблизительно 0,12% масс. или меньше железа; и
приблизительно 0,12% масс. или меньше кремния;
где добавка, уменьшающая размер зерна, содержит:
приблизительно от 5 до 6% масс. титана; и
приблизительно 0,2% масс. или меньше бора.
18. Способ по п. 16, в котором алюминиево-магниевый сплав содержит приблизительно от 0,10 до 0,14% масс. хрома.
19. Способ по п. 18, в котором алюминиево-магниевый сплав представляет собой алюминиево-магниевый сплав AA5356.
20. Способ по п. 16, дополнительно включающий стадию холодного волочения алюминиево-магниевого сплава до диаметра приблизительно 0,9 мм или меньше.